"2つ以上のエチレン性不飽和基を有する単量体A、カルボキシル基と1つのエチレン性不飽和基とを有する単量体Bおよび炭素数1~12の疎水基と1つのエチレン性不飽和基とを有する単量体Cを含む単量体混合物を乳化重合してなる、既架橋ビニル系エマルジョンを含むことを特徴とする、インクジェットインキ受容層形成用コート剤。乳化重合に供する単量体の合計100重量中、前記単量体Aの割合が0.1~5重量であり、前記単量体Bの割合が20~80重量である、請求項1記載のインクジェットインキ受容層形成用コート剤。前記既架橋ビニル系エマルジョンの樹脂粒子の酸価が100~500mgKOH/gであることを特徴とする請求項1または2記載のインクジェットインキ受容層形成用コート剤。前記既架橋ビニル系エマルジョンの樹脂粒子のガラス転移温度が0~100°Cであることを特徴とする、請求項1~3いずれか記載のインクジェットインキ受容層形成用コート剤。前記既架橋ビニル系エマルジョンの樹脂粒子の体積平均粒子径が10~500nmであることを特徴とする、請求項1~4いずれか記載のインクジェットインキ受容層形成用コート剤。前記既架橋ビニル系エマルジョンの、固形分濃度10重量における粘度が0.1~300mPasであることを特徴とする、請求項1~5いずれか記載のインクジェットインキ受容層形成用コート剤。乳化重合に供する単量体が、カチオン性官能基を有するエチレン性不飽和単量体を含まないことを特徴とする請求項1~6いずれか記載のインクジェットインキ受容層形成用コート剤。前記既架橋ビニル系エマルジョンの樹脂粒子の、Fedor法によるSP値が3.9~6.8Jcm312であり、かつ、既架橋ビニル系エマルジョンの樹脂粒子の、Macleod-Sugden法による表面張力が22~35×103N/mであることを特徴とする、請求項1~7いずれか記載のインクジェットインキ受容層形成用コート剤。基材の少なくとも一方の面に、請求項1~8いずれか記載のインクジェットインキ受容層形成用コート剤から形成されるインクジェットインキ受容層が設けられてなる画像形成用記録媒体。請求項9記載の画像形成用記録媒体上に、インクジェットインキにより画像が形成されてなる印刷物。インクジェットインキが顔料分散樹脂を含んでなり、前記顔料分散樹脂は、芳香族エチレン性不飽和単量体m1と、カルボキシル基含有エチレン性不飽和単量体、その中和物もしくは金属塩、および酸無水物基含有エチレン性不飽和単量体もしくはそのハーフエステルからなる群より選ばれる少なくとも1種の単量体m2との2成分からなる共重合体であることを特徴とする請求項10記載の印刷物。基材の少なくとも一方の面に、2つ以上のエチレン性不飽和基を有する単量体A、カルボキシル基と1つのエチレン性不飽和基とを有する単量体Bおよび炭素数1~12の疎水基と1つのエチレン性不飽和基とを有する単量体Cを含む単量体混合物を乳化重合してなる、既架橋ビニル系エマルジョンを含むインクジェットインキ受容層形成用コート剤を用いてインクジェットインキ受容層を形成する第1の工程;及び前記インクジェットインキ受容層上に、インクジェットインキによって画像を形成する第2の工程;を含むことを特徴とする、印刷物の製造方法。インクジェットインキが顔料分散樹脂を含んでなり、前記顔料分散樹脂は、芳香族エチレン性不飽和単量体m1と、カルボキシル基含有エチレン性不飽和単量体、その中和物もしくは金属塩、および酸無水物基含有エチレン性不飽和単量体もしくはそのハーフエステルからなる群より選ばれる少なくとも1種の単量体m2との2成分からなる共重合体であることを特徴とする請求項12記載の印刷物の製造方法。本発明は、耐水性に優れるとともに、画像の白抜け白スジが抑制され、かつ、インキの乾燥性が良好な、優れた画像形成性を有するインクジェットインキ受容層形成用コート剤を提供することを課題とする。本発明者らは、上記課題を解決するため鋭意検討した結果、以下に示すインクジェットインキ受容層形成用コート剤により上記課題を解決できることを見出し、本発明を完成するに至った。本発明の一態様は、2つ以上のエチレン性不飽和基を有する単量体A、カルボキシル基と1つのエチレン性不飽和基とを有する単量体Bおよび炭素数1~12の疎水基と1つのエチレン性不飽和基とを有する単量体Cを含む単量体混合物を乳化重合してなる、既架橋ビニル系エマルジョンを含むことを特徴とする、インクジェットインキ受容層形成用コート剤に関する。乳化重合に供する単量体の合計100重量中、前記単量体Aの割合が0.1~5重量であり、前記単量体Bの割合が20~80重量であることが好ましい前記既架橋ビニル系エマルジョンの樹脂粒子の酸価が100~500mgKOH/gであることが好ましい。前記既架橋ビニル系エマルジョンの樹脂粒子のガラス転移温度が0~100°Cであることが好ましい。前記既架橋ビニル系エマルジョンの樹脂粒子の体積平均粒子径が10~500nmであることが好ましい。前記既架橋ビニル系エマルジョンの、固形分濃度10重量における粘度が0.1~300mPasであることが好ましい。乳化重合に供する単量体が、カチオン性官能基を有するエチレン性不飽和単量体を含まないことが好ましい。前記既架橋ビニル系エマルジョンの樹脂粒子の、Fedor法によるSP値が3.9~6.8Jcm312であり、かつ、既架橋ビニル系エマルジョンの樹脂粒子の、Macleod-Sugden法による表面張力が22~35×103N/mであることが好ましい。また、本発明の一態様は、基材の少なくとも一方の面に、上記のインクジェットインキ受容層形成用コート剤から形成されるインクジェットインキ受容層が設けられてなる画像形成用記録媒体に関する。さらに、本発明の一態様は、上記の画像形成用記録媒体上に、インクジェットインキにより画像が形成されてなる印刷物に関する。インクジェットインキが顔料分散樹脂を含んでなり、前記顔料分散樹脂は、芳香族エチレン性不飽和単量体m1と、カルボキシル基含有エチレン性不飽和単量体、その中和物もしくは金属塩、および酸無水物基含有エチレン性不飽和単量体もしくはそのハーフエステルからなる群より選ばれる少なくとも1種の単量体m2との2成分からなる共重合体であることが好ましい。さらに、本発明の一態様は、基材の少なくとも一方の面に、2つ以上のエチレン性不飽和基を有する単量体A、カルボキシル基と1つのエチレン性不飽和基とを有する単量体Bおよび炭素数1~12の疎水基と1つのエチレン性不飽和基とを有する単量体Cを含む単量体混合物を乳化重合してなる、既架橋ビニル系エマルジョンを含むインクジェットインキ受容層形成用コート剤を用いてインクジェットインキ受容層を形成する第1の工程;及び前記インクジェットインキ受容層上に、インクジェットインキによって画像を形成する第2の工程を含むことを特徴とする、印刷物の製造方法に関する。インクジェットインキが顔料分散樹脂を含んでなり、前記顔料分散樹脂は、芳香族エチレン性不飽和単量体m1と、カルボキシル基含有エチレン性不飽和単量体、その中和物もしくは金属塩、および酸無水物基含有エチレン性不飽和単量体もしくはそのハーフエステルからなる群より選ばれる少なくとも1種の単量体m2との2成分からなる共重合体であることが好ましい。本発明の一態様によると、耐水性に優れるとともに、画像の白抜け白スジが抑制され、かつ、インキの乾燥性が良好な、優れた画像形成性を有する印刷記録媒体を提供することができる。本発明のインクジェットインキ受容層形成用コート剤の主成分である既架橋ビニル系エマルジョンは、2つ以上のエチレン性不飽和基を有する単量体A、カルボキシル基と1つのエチレン性不飽和基とを有する単量体Bおよび炭素数1~12の疎水基と1つのエチレン性不飽和基とを有する単量体Cを含む単量体混合物を、乳化重合して作られる。まず、本発明のインクジェットインキ受容層形成用コート剤の主成分である既架橋ビニル系エマルジョンを構成するエチレン性不飽和単量体について説明する。ここで、エチレン性不飽和単量体、つまり、エチレン性不飽和基を有する単量体は、主にα,β不飽和二重結合を有する、いわゆるビニル系化合物と称され、メタアクリロイル基を有するメタアクリル酸エステル系単量体やメタアリル基、あるいはその他のビニル基を有する単量体を含むものである。また、メタアクリル酸、メタアクリレート、メタアリル、及びメタアクリロイルと表記した場合には、それぞれ、アクリル酸及び/又はメタクリル酸、アクリレート及び/又はメタクリレート、アリル及び/又はメタリル、及びアクリロイル及び/又はメタクリロイルを示すものとする。本発明で使用される、2つ以上のエチレン性不飽和基を有する単量体Aは、乳化重合法により得られる、アクリルエマルジョン粒子内部に架橋構造を導入するものである。単量体Aとしては、以下の例には限定されないが、例えば、エチレンオキサイド変性リン酸ジアクリレート、若しくはエチレンオキサイド変性リン酸トリアクリレートなどのエチレンオキサイド変性リン酸ポリメタアクリレート類;エチレングリコールジメタアクリレート、ジエチレングリコールジメタアクリレート、トリエチレングリコールジメタアクリレート、ポリエチレングリコールジメタアクリレート、プロピレングリコールジメタアクリレート、ジプロピレングリコールジメタアクリレート、トリプロピレングリコールジメタアクリレート,ポリプロピレングリコールジメタアクリレート、ポリエチレングリコール-プロピレングリコールジメタアクリレート、ポリエチレングリコール-テトラメチレングリコールジメタアクリレート、ポリプロピレングリコール-テトラメチレングリコールジメタアクリレート、ポリテトラメチレングリコールジメタアクリレート、1,3-ブタンジオールジメタアクリレート、ネオペンチルグリコールジメタアクリレート、1,6-ヘキサンジオールジメタアクリレート、1,9-ノナンジオールジメタアクリレート、若しくは2-エチル,2-ブチル-プロパンジオールジメタアクリレート等などのポリアルキレングリコールジメタアクリレート類;トリメチロールプロパントリアクリレート、若しくはグリセロールトリメタアクリレートなどのトリオールのポリアクリレート類;ペンタエリスリトールテトラメタアクリレート、ジペンタエリスリトールヘキサメタアクリレート、ポリエステルポリオールポリメタアクリレート、ポリウレタンポリオールポリメタアクリレート、若しくはポリカーボネートポリオールポリメタアクリレート等のポリオールポリメタアクリレート類;ジメタアクリル酸亜鉛などのポリメタアクリル酸金属塩類;ブタジエン、イソプレン、若しくはクロロプレンなどのジエン類;ジビニルベンゼンなどのジビニル化合物類;ジアリルフタレートなどのジアリル化合物類、及びアリルメタアクリレート、ジシクロペンテニルメタアクリレート、メタアクリル酸ビニル、クロトン酸ビニルなどの二つの異なる種類のエチレン性不飽和基を有する単量体類などが挙げられる。耐水性とエマルジョン粒子の安定性の観点から、ジビニルベンゼン、またはジアリルフタレートが好ましい。これらの単量体は1種のみを用いてもよく、2種以上を併用してもよい。本発明において、単量体Aの含有量は、耐水性およびエマルジョン粒子の安定性の観点から、乳化重合に供する単量体の合計100重量中、0.1~5重量が好ましく、0.1~4重量がより好ましい。本発明で使用される、カルボキシル基と1つのエチレン性不飽和基とを有する単量体Bは、受容層とインキとのヌレ性を増大させ、かつ、インキを速やかに吸収、基材表面を乾燥させる目的で用いられる。インクジェットインキにより、高精細な画像を形成させるためには、インクジェットインキとインキ受容層表面との親和性を制御して、好ましいドット径、色濃度のインキドットを形成することが重要である。インキ液滴がインキ受容層表面に接触した瞬間に、適切にヌレ広がり、速やかに吸収、乾燥することにより、好ましいドット径、色濃度のインキドットを形成することができる。本発明においては、カルボキシル基と1つのエチレン性不飽和基とを有する単量体Bを用いることにより、上記のような効果が著しく向上する。この機構は定かではないが、インキに含まれる顔料分散樹脂や添加剤が有する官能基と、インキ受容層に含まれるエマルジョン樹脂が有するカルボキシル基の電気的な親和性と、インキに含まれる親水性溶剤との組み合わせにより、好ましいドット径、色濃度のインキドットを形成することができる。単量体Bの具体例としては、以下の例には限定されないが、例えば、アクリル酸、アクリル酸ダイマー、メタクリル酸、クロトン酸、イタコン酸、無水イタコン酸、マレイン酸、無水マレイン酸、フマール酸、シトラコン酸、2-メタアクリロイルオキシエチルフタレート、2-メタアクリロイルオキシプロピルフタレート、2-メタアクリロイルオキシエチルヘキサヒドロフタレート、2-メタアクリロイルオキシプロピルヘキサヒドロフタレート、エチレンオキサイド変性コハク酸アクリレート、β-カルボキシエチルメタアクリレート、若しくはω-カルボキシポリカプロラクトンメタアクリレート等のエチレン性不飽和カルボン酸類、及びその無水物類や塩類が挙げられる。中でも、共重合性の観点からアクリル酸、メタクリル酸、クロトン酸、イタコン酸、若しくはマレイン酸が好ましい。これらの単量体は1種のみを用いてもよく、2種以上を併用してもよい。本発明において、単量体Bの含有量は、受容層上のインキドットの広がりおよび耐水性の観点から、乳化重合に供する単量体の合計100重量中、20~80重量が好ましく、25~80重量がより好ましい。20重量以上だと、インキのヌレ性と、インキの吸収乾燥性が優れ、インキのドットが受容層上で十分に広がり、白ぬけ、白スジが発生することがない。多色印刷の場合には、異なる色のインキ液滴どうしが接触して、色間の滲みが発生する問題がない。また、80重量以下だと、耐水性が十分である。本発明で使用される、炭素数1~12の疎水基と1つのエチレン性不飽和基とを有する単量体Cは、受容層の耐水性、及びインキの滲み防止性を向上する目的で用いられる。ここに、本発明においては、1つのエチレン性不飽和基とカルボキシル基と炭素数1~12の疎水基とを有する単量体は、単量体Bとして取扱うものとする。なお、ここでいう疎水基とは、極性が低く、水となじみにくい炭素数1~12の炭化水素基を指す。単量体Cの具体例としては、以下の例には限定されないが、例えば、メチルアクリレート、エチルアクリレート、n-プロピルメタアクリレート、イソプロピルアクリレート、n-ブチルメタアクリレート、イソブチルメタアクリレート、ターシャリーブチルメタアクリレート、2-エチルヘキシルメタアクリレート、n-オクチルメタアクリレート、若しくはラウリルメタアクリレート等の鎖状アルキルメタアクリレート;シクロヘキシルアクリレート、イソボルニルメタアクリレート、若しくはジシクロペンタニルアクリレート、等の環状アルキルアクリレート単量体類;ベンジルメタアクリレート等の芳香族系メタアクリレート;及び、スチレン、α-メチルスチレン、2-メチルスチレン、3-メチルスチレン、4-メチルスチレン、2-メトキシスチレン、3-メトキシスチレン、4-メトキシスチレン、4-t-ブトキシスチレン、4-t-ブトキシ-α-メチルスチレン、4-2-エチル-2-プロポキシスチレン、4-2-エチル-2-プロポキシ-α-メチルスチレン、4-1-エトキシエトキシスチレン、4-1-エトキシエトキシ-α-メチルスチレン、1-ブチルスチレン、1-クロロ-4-イソプロペニルベンゼンなどの芳香族ビニル系単量体類が挙げられる。中でも、耐水性の観点から、芳香族系の単量体が好ましく、より好ましくは、α-メチルスチレン、スチレンである。これらの単量体は1種のみを用いてもよく、2種以上を併用してもよい。炭素数が12より多い疎水性基を有するエチレン性不飽和単量体は、共重合性が悪いため、好ましくない。単量体Cの含有量は、画像形成性と耐水性のバランスの観点から、乳化重合に供する単量体の合計100重量中、19.9~79.9重量が好ましく、25~79.9重量がより好ましい。本発明においては、共重合性、他の成分との相溶性、造膜性、塗膜物性を調節するために、必要に応じて単量体A~C以外の単量体を共重合することができる。そのような単量体としては、例えば、2-ヒドロキシエチルメタアクリレート、2-ヒドロキシプロピルメタアクリレート、2-ヒドロキシブチルメタアクリレート、4-ヒドロキシブチルメタアクリレート、2-アクリロイロキシエチル-2-ヒドロキシエチルメタフタレート;ジエチレングリコールモノメタアクリレート、ジプロピレングリコールモノメタアクリレート、ポリエチレングリコールモノメタアクリレート、プロピレングリコールモノメタアクリレート、ポリプロピレングリコールモノメタアクリレート;ポリテトラメチレングリコールモノメタアクリレート、ポリエチレングリコール-プロピレングリコールモノメタアクリレート、ポリエチレングリコール-テトラメチレングリコールモノメタアクリレート、ポリプロピレングリコール-テトラメチレングリコールモノメタアクリレート、又はグリセロールメタアクリレート等の水酸基を有するメタアクリレート類;2-メトキシエチルメタアクリレート、2-エトキシエチルメタアクリレート、3-メトキシブチルメタアクリレート、2-メトキシプロピルメタアクリレート、ジエチレングリコールモノメチルエーテルメタアクリレート、ジエチレングリコールモノエチルエーテルメタアクリレート、トリエチレングリコールモノメチルエーテルメタアクリレート、トリエチレングリコールモノエチルエーテルメタアクリレート、ジエチレングリコールモノ-2-エチルヘキシルエーテルメタアクリレート、ジプロピレングリコールモノメチルエーテルメタアクリレート、トリプロピレングリコールモノメチルエーテルメタアクリレート、トリプロピレングリコールモノエチルエーテルメタアクリレート、ポリエチレングリコールモノラウリルエーテルメタアクリレート、若しくはポリエチレングリコールモノステアリルエーテルメタアクリレート等のエーテル構造を有するメタアクリレート類;グリシジルアクリレート、メチルグリシジルメタアクリレート、3,2-グリシドキシエチルメタアクリレート、3,4-エポキシシクロヘキシルメタアクリレート、3,4エポキシブチルメタアクリレート、若しくは4,5-エポキシペンチルメタアクリレート等のエポキシ基を有するメタアクリレート類;ビニルトリスβ-メトキシエトキシシラン、ビニルエトキシシラン、若しくはビニルトリメトキシシラン等のビニルシラン類;γ-メタアクリロイルオキシプロピルトリメトキシシラン、γ-メタアクリロイルオキシプロピルトリエトキシシラン、若しくはγ-メタアクリロイルオキシプロピルジメトキシメチルシラン等のメタアクリロイルオキシシラン類;トリフルオロエチルメタアクリレート、オクタフルオロペンチルメタアクリレート、パーフルオロオクチルメタアクリレート、若しくはテトラフルオロプロピルメタアクリレート等のフルオロアルキルメタアクリレート類;メタアクリロイルオキシ変性ポリジメチルシロキサンシリコーンマクロマー類;及びアクリロニトリル等が挙げられるが、これらの単量体に限定されない。これらの単量体は1種のみを用いてもよく、2種以上を併用してもよい。本発明において、乳化重合に供する単量体が、カチオン性官能基を有するエチレン性不飽和単量体を含まないことが好ましい。カチオン性官能基を有するエチレン性不飽和単量体を共重合すると、インキの顔料分散樹脂や、添加剤等に含まれる官能基と、相互作用を生じ、インキ受容層表面でインキが凝集したり、インキのドットの広がりを阻害する場合がある。また、単量体Bのカルボキシル基と酸塩基結合を生じ、エマルジョンの重合時にブツを生じたり、極端な増粘がみられたりする場合がある。カチオン性官能基を有するエチレン性不飽和単量体の具体例としては、例えば、アクリルアミド、N-メチロールアクリルアミド、若しくはN-ブトキシメチルアクリルアミド等のメタアクリルアミド類が挙げられる。本発明の既架橋ビニル系エマルジョンは、従来既知の乳化重合法により合成される。乳化重合法では、ポリマーの重合反応が水中、又は親水性の有機溶剤を含む水中で進行するため、疎水性と親水性のモノマーを共重合する場合には、エマルジョン粒子の中心部は疎水性が高く、粒子の表面部は親水性が高い構造になる。即ち、エマルジョン粒子の中心部は耐水性が高く、さらに、1分子中に2つ以上のエチレン性不飽和基を有する単量体Aを共重合することにより架橋構造が導入され、より耐水性を高めることができる。本発明の既架橋ビニル系エマルジョンは、エマルジョン粒子内部に架橋構造が導入された疎水部を有し、エマルジョン粒子表面部に親水基であるカルボキシル基を有する。そのため、塗膜になった時に、エマルジョン粒子内部が架橋され、かつ疎水性が高くなる。したがって、印刷した際には、インキに含まれる水や親水性溶剤に対して、膨潤しにくい構造となり、また、粒子表面は、複数のカルボキシル基が存在し、粒子間で会合した構造をとるため、インキとの相互作用が大きく、インキのヌレ性に優位に働くが、耐水性は低下しない。このように、アニオン性の親水部と、疎水部との構造を形成することができるため、耐水性を損なうことなく、インキのドットを適度に広げ、高精彩な画像を提供できる。本発明において乳化重合の際に界面活性剤を用いることができる。界面活性剤としては、アニオン系、及びノニオン系が挙げられ、エチレン性不飽和基を有する反応性界面活性剤やエチレン性不飽和基を有しない非反応性界面活性剤等、従来公知のものを任意に使用することができる。エチレン性不飽和基を有するアニオン系反応性界面活性剤としては、例えば、アルキルエーテル類市販品としては、例えば、第一工業製薬株式会社製アクアロンKH-05、KH-10、KH-20、株式会社ADEKA製アデカリアソープSR-10N、SR-20N、花王株式会社製ラテムルPD-104等;スルフォコハク酸エステル類市販品としては、例えば、花王株式会社製ラテムルS-120、S-120A、S-180P、S-180A、三洋化成株式会社製エレミノールJS-2等;アルキルフェニルエーテル類若しくはアルキルフェニルエステル類市販品としては、例えば、第一工業製薬株式会社製アクアロンH-2855A、H-3855B、H-3855C、H-3856、HS-05、HS-10、HS-20、HS-30、株式会社ADEKA製アデカリアソープSDX-222、SDX-223、SDX-232、SDX-233、SDX-259、SE-10N、SE-20N、等;メタアクリレート硫酸エステル類市販品としては、例えば、日本乳化剤株式会社製アントックスMS-60、MS-2N、三洋化成工業株式会社製エレミノールRS-30等;及びリン酸エステル類市販品としては、例えば、第一工業製薬株式会社製H-3330PL、株式会社ADEKA製アデカリアソープPP-70等が挙げられる。本発明で用いることのできるノニオン系反応性界面活性剤としては、例えば、アルキルエーテル類市販品としては、例えば、株式会社ADEKA製アデカリアソープER-10、ER-20、ER-30、ER-40、花王株式会社製ラテムルPD-420、PD-430、PD-450等;アルキルフェニルエーテル類若しくはアルキルフェニルエステル類市販品としては、例えば、第一工業製薬株式会社製アクアロンRN-10、RN-20、RN-30、RN-50、株式会社ADEKA製アデカリアソープNE-10、NE-20、NE-30、NE-40等;及びメタアクリレート硫酸エステル類市販品としては、例えば、日本乳化剤株式会社製RMA-564、RMA-568、RMA-1114等が挙げられる。非反応性ノニオン系界面活性剤としては、例えば、ポリオキシエチレンラウリルエーテル、若しくはポリオキシエチレンステアリルエーテル等のポリオキシエチレンアルキルエーテル類;ポリオキシエチレンオクチルフェニルエーテル、若しくはポリオキシエチレンノニルフェニルエーテル等のポリオキシエチレンアルキルフェニルエーテル類;ソルビタンモノラウレート、ソルビタンモノステアレート、若しくはソルビタントリオレエート等のソルビタン高級脂肪酸エステル類;ポリオキシエチレンソルビタンモノラウレート等のポリオキシエチレンソルビタン高級脂肪酸エステル類;ポリオキシエチレンモノラウレート若しくは、ポリオキシエチレンモノステアレート等のポリオキシエチレン高級脂肪酸エステル類;オレイン酸モノグリセライド、若しくはステアリン酸モノグリセライド等のグリセリン高級脂肪酸エステル類;及びポリオキシエチレンポリオキシプロピレンブロックコポリマー、若しくはポリオキシエチレンジスチレン化フェニルエーテル等が挙げられる。又、非反応性アニオン系界面活性剤としては、例えば、オレイン酸ナトリウム等の高級脂肪酸塩類;ドデシルベンゼンスルホン酸ナトリウム等のアルキルアリールスルホン酸塩類;ラウリル硫酸ナトリウム等のアルキル硫酸エステル塩類;ポリオキシエチレンラウリルエーテル硫酸ナトリウム等のポリオキシエチレンアルキルエーテル硫酸エステル塩類;ポリオキシエチレンノニルフェニルエーテル硫酸ナトリウム等のポリオキシエチレンアルキルアリールエーテル硫酸エステル塩類;モノオクチルスルホコハク酸ナトリウム、ジオクチルスルホコハク酸ナトリウム、若しくはポリオキシエチレンラウリルスルホコハク酸ナトリウム等のアルキルスルホコハク酸エステル塩及びその誘導体類;及びポリオキシエチレンジスチレン化フェニルエーテル硫酸エステル塩類等が挙げられる。これらの界面活性剤は、1種のみを用いてもよく、2種以上を併用してもよい。本発明において用いられる界面活性剤の使用量は、必ずしも限定されるものではなく、既架橋ビニル系エマルジョンが最終的にインキ受容層形成用組成物として使用される際に求められる物性に従って適宜選択できる。例えば、エチレン性不飽和単量体の合計100重量部に対して、界面活性剤は通常0.1~30重量部であることが好ましく、0.3~20重量部であることがより好ましく、0.5~10重量部の範囲内であることが更に好ましい。界面活性剤が0.1重量部以上だと、重合安定性及び機械安定性が良好である。一方、30重量部以下だと、得られる記録媒体の耐水性が優れる。本発明の既架橋ビニル系エマルジョンを得るための乳化重合に際しては、水溶性保護コロイドを併用することもできる。水溶性保護コロイドとしては、例えば、部分ケン化ポリビニルアルコール、完全ケン化ポリビニルアルコール、若しくは変性ポリビニルアルコール等のポリビニルアルコール類;ヒドロキシエチルセルロース、ヒドロキシプロピルセルロース、若しくはカルボキシメチルセルロース塩等のセルロース誘導体;及びグアガム等の天然多糖類等が挙げられる。これらは、単独でも複数種併用の態様でも利用できる。水溶性保護コロイドの使用量としては、エチレン性不飽和単量体の合計100重量部当り0.1~5重量部であり、更に好ましくは0.5~2重量部である。本発明の既架橋ビニル系エマルジョンを得るに際して重合開始剤を用いることができる。重合開始剤としては、ラジカル重合を開始する能力を有するものであれば特に制限はなく、公知の油溶性重合開始剤や水溶性重合開始剤を使用することができる。油溶性重合開始剤としては特に限定されず、例えば、ベンゾイルパーオキサイド、tert-ブチルパーオキシベンゾエート、tert-ブチルハイドロパーオキサイド、tert-ブチルパーオキシ2-エチルヘキサノエート、tert-ブチルパーオキシ-3,5,5-トリメチルヘキサノエート、若しくはジ-tert-ブチルパーオキサイド等の有機過酸化物;及び2,2’-アゾビスイソブチロニトリル、2,2’-アゾビス-2,4-ジメチルバレロニトリル、2,2’-アゾビス4-メトキシ-2,4-ジメチルバレロニトリル、若しくは1,1’-アゾビス-シクロヘキサン-1-カルボニトリル等のアゾビス化合物を挙げることができる。これらは1種類のみを用いてもよく、2種類以上を併用してもよい。これら重合開始剤は、エチレン性不飽和単量体100重量部に対して、0.1~10.0重量部の量を用いるのが好ましい。本発明においては水溶性重合開始剤を使用することが好ましく、例えば、過硫酸アンモニウム、過硫酸カリウム、過酸化水素、若しくは2,2’-アゾビス2-メチルプロピオンアミジンジハイドロクロライド等、従来既知のものを好適に使用することができる。又、乳化重合を行うに際して、所望により重合開始剤とともに還元剤を併用することができる。これにより、乳化重合速度を促進したり、低温において乳化重合を行ったりすることが容易になる。このような還元剤としては、例えば、アスコルビン酸、エルソルビン酸、酒石酸、クエン酸、ブドウ糖、若しくはホルムアルデヒドスルホキシラート等の金属塩等の還元性有機化合物、チオ硫酸ナトリウム、亜硫酸ナトリウム、重亜硫酸ナトリウム、若しくはメタ重亜硫酸ナトリウム等の還元性無機化合物、塩化第一鉄、ロンガリット、又は、二酸化チオ尿素等を例示できる。これら還元剤は、エチレン性不飽和単量体の合計100重量部に対して、0.05~5.0重量部の量を用いるのが好ましい。なお、前記した重合開始剤によらずとも、光化学反応や、放射線照射等によっても重合を行うことができる。重合温度は各重合開始剤の半減期温度以上とする。例えば、過酸化物系重合開始剤では、通常70°C程度とすればよい。重合時間は特に制限されないが、通常2~24時間である。本発明において、乳化重合の際に使用される水性媒体としては、水が挙げられ、親水性の有機溶媒も本発明の目的を損なわない範囲で使用できる。更に必要に応じて、緩衝剤及び連鎖移動剤を使用できる。緩衝剤として、酢酸ナトリウム、クエン酸ナトリウム、及び重炭酸ナトリウム等が挙げられる。連鎖移動剤として、オクチルメルカプタン、チオグリコール酸2-エチルヘキシル、チオグリコール酸オクチル、ステアリルメルカプタン、ラウリルメルカプタン、及びt-ドデシルメルカプタン等のメルカプタン類が挙げられる。本発明においては、カルボキシル基と1つのエチレン性不飽和基とを有する単量体Bの酸性官能基の全部又は一部を、重合前や重合後に塩基性化合物で中和することができる。中和剤としては、アンモニア;トリメチルアミン、トリエチルアミン、若しくはブチルアミン等のアルキルアミン類;2-ジメチルアミノエタノール、ジエタノールアミン、トリエタノールアミン、若しくはアミノメチルプロパノール等のアルコールアミン類;又は、モルホリン等の塩基を使用することができる。本発明において、既架橋ビニル系エマルジョンの樹脂粒子の酸価は、重合に供するエチレン性不飽和単量体の組成により調節することができるが、100~500mgKОH/gであることが好ましい。100mgKОH/g以上だと、インキのヌレ性と、インキの吸収乾燥性が優れ、インキのドットが受容層上で十分に広がり、白ぬけ、白スジが発生しにくい。また、多色印刷の場合には、異なる色のインキ液滴どうしが接触して、色間の滲みが発生することがない。500mgKОH/g以下だと、耐水性が優れる。なお、ここでいう酸価は、下記の操作で測定される値である。<酸価の測定方法>共栓三角フラスコ中に試料、約1gを精密に量り採り、トルエン/エタノール容積比:トルエン/エタノール=2/1混合液100mlを加えて溶解する。これに、フェノールフタレイン試液を指示薬として加え、30秒間保持した後、溶液が淡紅色を呈するまで0.1Nアルコール性水酸化カリウム溶液で滴定する。乾燥状態の樹脂の値として、酸価mgKOH/gを次式により求める。酸価mgKOH/g={5611×a×F/S}/不揮発分濃度/100ただし、S:試料の採取量ga:0.1Nアルコール性水酸化カリウム溶液の消費量mlF:0.1Nアルコール性水酸化カリウム溶液の力価本発明において、既架橋ビニル系エマルジョンの樹脂粒子のガラス転移温度Tgは、重合に供するエチレン性不飽和単量体の組成により調節することができるが、0~70°Cであることが好ましい。0°C以上だと、印刷物の積層時にブロッキング印刷面と基材裏面とが融着して容易に剥がれない状態をいうが生じない。70°C以下だと、印刷物の質感が優れる。なお、ここでいうガラス転移温度は、Fox法により計算することができる値である。ここで、Fox法T.G.Fox,Phys.Rev.,86,6521952とは、下記式で示される個々の単独重合体のTgから共重合体のTgを推算する方法である。1/Tg=W1/Tg1W2/Tg2Wn/Tgn[式中、Tgは共重合体のガラス転移温度絶対温度表示、Tg1、Tg2Tgnは各単量体成分の単独重合体のガラス転移温度絶対温度表示、W1、W2Wnは各単量体成分の重量分率を示す。]本発明の既架橋ビニル系エマルジョンの体積平均粒子径は、重合に供するエチレン性不飽和単量体の組成、重合時に使用する界面活性剤の種類と量、重合操作等により調節することができるが、粒子の安定性の点から、40~400nmであることが好ましく、40~250nmであることがより好ましい。又、粒子の安定性を考慮すると、1μmを超える粗大粒子は5重量以下であることが好ましい。なお、本発明における体積平均粒子径は、動的光散乱法により測定され、より具体的には、下記の操作で測定される値である。<体積平均粒子径の測定方法>既架橋ビニル系エマルジョンは固形分濃度に応じて200~1000倍に水希釈しておく。該希釈液約5mlを測定装置[株日機装製マイクロトラック]のセルに注入し、サンプルに応じた溶剤本発明では水及び樹脂の屈折率条件を入力後、測定を行う。この時得られた体積粒子径分布データヒストグラムのピークを本発明の体積平均粒子径とする。本発明において、既架橋ビニル系エマルジョンの、固形分濃度10重量における粘度は、重合に供するエチレン性不飽和単量体の組成、重合時に使用する界面活性剤の種類と量、重合操作等により調節することができるが、0.1~300mPasであることが好ましい。固形分濃度10重量における粘度が300mPas以下だと、インクジェットインキ受容層を形成するときに、希釈して塗工する必要がない。なお、ここでいう粘度は、下記の操作で測定することができる値である。<エマルジョンの粘度の測定方法>固形分濃度10重量に調整した試料をガラス瓶中に採り、振動式粘度計セコニック社製VM-10Aにて1分後の粘度を測定した。本発明において、既架橋ビニル系エマルジョンの樹脂粒子の、Fedor法によるSP値R.F.Fedor,Polym.Eng.Sci.,1421471974は、重合に供するエチレン性不飽和単量体の組成により調節することができるが、3.9~6.8Jcm312であることが好ましく、4.9~5.9Jcm312であることがより好ましい。3.9Jcm312以上だと、インキのヌレ性と、インキの吸収乾燥性が優れ、インキのドットが受容層上で十分に広がり、白ぬけ、白スジが発生しない。異なる色のインキ液滴どうしが接触して、色間の滲みが発生することがない。6.8Jcm312以下だと、耐水性が十分である。本発明において、既架橋ビニル系エマルジョンの樹脂粒子の、Macleod-Sugden法による表面張力Maclead,Trans,FaradaySoc.,19,381923は重合に供するエチレン性不飽和単量体の組成により調節することができるが、22~35×103N/mであることが好ましい。22×103N/m以上だと、インキのヌレ性と、インキの吸収乾燥性が優れ、インキのドットが受容層上で十分に広がり、白ぬけ、白スジが発生しない。異なる色のインキ液滴どうしが接触して、色間の滲みが発生することがない。35×103N/m以下だと、耐水性が優れる。本発明のインキジェットインキ受容層は、後述するインキ組成物を使用して画像を形成するときに、受容層表面の表面張力の値と、インキ組成物の動的表面張力の値が近い値になることが重要である。受容層表面の表面張力値と、使用するインキ組成物の動的表面張力の値が近いと、受容層上のインキドットが適切に広がり、高精細な画像が得られる。このように、既架橋ビニル系エマルジョンの樹脂粒子のSP値と表面張力値は、インキ組成物との間の相溶性相互作用を判断する基準となり、これらの値によって、画像の善し悪しが変化するため、高詳細な画像を得るためには、これらの数値が非常に重要となる。本発明におけるインクジェットインキ受容層形成用コート剤は、前述の既架橋ビニル系エマルジョンの1種から構成されるか、あるいは2種以上を併用して構成される。特に、画像形成性と耐水性のバランスの観点から、単量体Cとして芳香族系の単量体を用いてなる共重合体Xと、単量体Cとして芳香族系以外の単量体のみを用いてなる共重合体Yとを併用することが好ましい。ここに、共重合体Xにおいては、単量体Cとして、芳香族の単量体と芳香族系以外の単量体とを併用してもよい。なお、共重合体Xにおいて、芳香族系の単量体Cは、乳化重合に供する単量体の合計100重量中、好ましくは1~79.9重量、より好ましくは1~50重量含まれる。また、芳香族系以外の単量体Cは、好ましくは0~78.9重量、より好ましくは0~75重量含まれる。また、成膜助剤、消泡剤、レベリング剤、防腐剤、pH調整剤、粘性調整剤、または他の化合物等を必要に応じて配合してもよい。これらの添加剤については従来公知の化合物から目的に応じて任意に選択することができる。成膜助剤は、塗膜の形成を助け、塗膜が形成された後においては比較的速やかに蒸発して塗膜の強度を向上させる一時的な可塑化機能を担うものであり、沸点が110~200°Cの有機溶剤が好適に用いられる。具体的には、プロピレングリコールモノブチルエーテル、エチレングリコールメチルエーテル、エチレングリコールエチルエーテル、エチレングリコールモノブチルエーテル、ジエチレングリコールジエチルエーテル、ジプロピレングリコールモノプロピルエーテル、カルビトール、ブチルカルビトール、ジブチルカルビトール、又は、ベンジルアルコール等が挙げられる。中でも、エチレングリコールモノブチルエーテル、及びプロピレングリコールモノブチルエーテルは少量で高い成膜助剤効果を有するため特に好ましい。これら成膜助剤は、インクジェットインキ受容層形成用コート剤中に0.5~15重量含まれることが好ましい。粘性調整剤は、既架橋ビニル系エマルジョン100重量部に対して1~100重量部用いてもよい。粘性調整剤としては、例えば、カルボキシメチルセルロース、メチルセルロース、ヒドロキシメチルセルロース、エチルセルロース、ポリビニルアルコール、ポリアクリル酸及びその塩、酸化スターチ、リン酸化スターチ、又はカゼイン等が挙げられる。本発明のインクジェットインキ受容層形成用コート剤は、既架橋ビニル系エマルジョン単独で構成されてもよく、あるいは、コロイダルシリカ、若しくはシリカ等の無機フィラーと併用してもよい。コロイダルシリカは、本発明の既架橋ビニル系エマルジョンに後から配合してもよく、既架橋ビニル系エマルジョンの合成時に、水性媒体中にコロイダルシリカの水分散体を配合しておいてもよい。また、本発明のインクジェットインキ受容層形成用コート剤は、インキ受容層にグロスを付与するために、水性の光沢樹脂を配合しても良い。具体的には、BASF社製ジョンクリル52J、ジョンクリル62J、ジョンクリル70J、ジョンクリル7667、日本ポリマー社製ルシデン400SF、ギフセラック社製エマポリーSG-5157等が挙げられる。本発明のインクジェットインキ受容層形成用コート剤は、更に、架橋剤を含んでいてもよく、例えば、メチロール化メラミン、メチロール化尿素、メチロール化ヒドロキシプロピレン尿素、多官能イソシアネート化合物、又は、多官能エポキシ化合物等が挙げられる。本発明のインクジェットインキ受容層形成用コート剤を塗工する基材としては、上質紙、中質紙、コート紙、アート紙、光沢紙、新聞用紙、各種情報用紙、各種特殊紙、若しくは板紙等の紙、又は、ポリエチレンテレフタレート、ジアセテート、トリアセテート、セロハン、セルロイド、ポリカーボネート、ポリイミド、ポリビニルクロライド、ポリビニリデンクロライド、ポリアクリレート、ポリエチレン、若しくはポリプロピレン等のプラスチックからなるフィルム等を使用することができる。前記基材の表面が滑らかな表面であっても、凹凸のついたものであっても良いし、透明、半透明、不透明のいずれであっても良い。又、これらの基材の2種以上を互いに張り合わせたものでも良い。更に印刷面の反対側に剥離粘着層等を設けても良く、又印刷後、印刷面に粘着層等を設けても良い。本発明のインクジェットインキ受容層形成用コート剤は、前記基材に公知の方法で塗工することができ、例えば、ロールコート法、ブレードコート法、エアナイフコート法、ゲートロールコート法、バーコート法、サイズプレス法、スプレーコート法、ダイコート法、リップコート法、コンマコート法、スピンコート法、又はグラビアコート法、カーテンコート法等が挙げられる。乾燥方法には特に制限はなく、熱風乾燥、赤外線や減圧法を利用したものが挙げられる。乾燥条件としてはインクジェットインキ受容層形成用コート剤の製膜性、塗工量、あるいは選択した添加剤にもよるが、通常60~180°C程度の熱風加熱でよいし、20~60°C程度の赤外線加熱でもよい。上記塗工により、基材上にインクジェットインキ受容層が形成され、画像形成用記録媒体を得ることができる。当該記録媒体上に、インクジェットインキによる印刷を施すことにより、画像が形成された印刷物を好ましく得ることができる。なお、インクジェットインキ受容層は、基材の一方の面のみに設けられていてもよく、両方の面に設けられていてもよい。更に、必要に応じて、インキ受容層の平滑化、光沢向上あるいは表面強度向上のためにスーパーカレンダー処理やキャスト処理等を施すこともできる。又、本発明のインクジェットインキ受容層形成用コート剤を、インクジェットプリンターのインクカートリッジに充填し、印刷用インキと同時に、又は先んじて、インクジェット方式で印刷することもできる。本発明のインクジェットインキ受容層の塗工量としては、乾燥重量として、0.2~50g/m2が好ましく、より好ましくは0.5~30g/m2の範囲である。塗工量が02g/m2以上だと、インキ受容層を設けなかった場合に比べてインキの発色性が優れる。一方、50g/m2以下だと、カールの発生を抑えることができる。以上説明した本発明の画像形成用記録媒体にインクジェット記録を行う場合のインキとしては、例えば、水系インキ、溶剤系インキ、ソリッドインキホットメルトインキ、又は、UV硬化性インキ、EB硬化性インキ等のラジエーション硬化性インキが挙げられる。環境、及び印刷物の耐久性の観点から、水系顔料インキを使用することが好ましい。インキとして好ましい構成を以下に説明する。インクジェットインキが顔料分散樹脂を含んでなり、前記顔料分散樹脂は、芳香族エチレン性不飽和単量体m1と、カルボキシル基含有エチレン性不飽和単量体、その中和物もしくは金属塩、または酸無水物基含有エチレン性不飽和単量体もしくはそのハーフエステルからなる群より選ばれる少なくとも1種の単量体m2との2成分からなる共重合体であることが好ましい。このような顔料分散樹脂を使用した場合、インクジェットインキとインキ受容層表面との親和性が適切に制御され、インキドットが適度に拡がるため、高精細な画像の再現性の点で有益であり、また、インキ自体の保存安定性の点でも有益である。顔料分散樹脂を構成する芳香族エチレン性不飽和単量体m1としては、例えば、スチレン、α-メチルスチレン、2-メチルスチレン、3-メチルスチレン、4-メチルスチレン、2-メトキシスチレン、3-メトキシスチレン、4-メトキシスチレン、4-t-ブトキシスチレン、4-t-ブトキシ-α-メチルスチレン、4-2-エチル-2-プロポキシスチレン、4-2-エチル-2-プロポキシ-α-メチルスチレン、4-1-エトキシエトキシスチレン、4-1-エトキシエトキシ-α-メチルスチレン、1-ブチルスチレン、1-クロロ-4-イソプロペニルベンゼン等が挙げられるが、特にこれらに限定されるものではない。これらは、1種だけを用いてもよいし、あるいは、複数種を併用してもよい。顔料分散樹脂を構成するカルボキシル基含有エチレン性不飽和単量体、その中和物もしくは金属塩、および酸無水物基含有エチレン性不飽和単量体もしくはそのハーフエステルからなる群より選ばれる少なくとも1種の単量体m2としては、例えば、アクリル酸、メタクリル酸、メタアクリル酸2-カルボキシエチル、メタアクリル酸2-カルボキシプロピル、メタアクリル酸3-カルボキシプロピル、メタアクリル酸4-カルボキシブチル、メタアクリル酸ダイマー、マレイン酸、フマル酸、モノメチルマレイン酸、モノメチルフマル酸、アコニチン酸、ソルビン酸、ケイ皮酸、α-クロロソルビン酸、グルタコン酸、シトラコン酸、メサコン酸、イタコン酸、チグリン酸、アンゲリカ酸、セネシオ酸、クロトン酸、イソククロトン酸、ムコブロム酸、ムコクロル酸、ソルビン酸、ムコン酸、アコニット酸、ペニシル酸、ゲラン酸、シトロネル酸、あるいはω-カルボキシポリカプロラクトンモノメタアクリレート等のラクトン環の開環付加により末端にカルボキシル基を有するポリラクトン系メタアクリル酸エステル、あるいはエチレンオキサイドやプロピレンオキサイド等のアルキレンオキサイドの繰り返し付加した末端にカルボキシル基を有するアルキレンオキサイド付加系コハク酸メタアクリレート等のカルボキシル基含有の脂肪族系のエチレン性不飽和カルボン酸類;例えば、2-メタアクリロイロキシエチルヘキサヒドロフタレート、2-メタアクリロイロキシエチルフタレート、2-メタアクリロイロキシプロピルフタレート、2-メタアクリロイロキシブチルフタレート、2-メタアクリロイロキシヘキシルフタレート、2-メタアクリロイロキシオクチルフタレート、2-メタアクリロイロキシデシルフタレート、2-ビニル安息香酸、3-ビニル安息香酸、4-ビニル安息香酸、4-イソプロペニルベンゼンカルボン酸、桂皮酸、7-アミノ-3-ビニル-3-セフェム-4-カルボン酸等のカルボキシル基含有の脂環や芳香環を有するエチレン性不飽和カルボン酸類等;及び、これらの中和物、金属塩、酸無水物、及び酸無水物のハーフエステル化物等が挙げられるが、特にこれらに限定されるものではない。これらは、1種だけを用いてもよいし、あるいは、複数種を併用してもよい。上記顔料分散樹脂は、従来既知の溶液重合法、乳化重合法、懸濁重合法、塊状重合法等により、合成することができる。上記顔料分散樹脂の市販品としては、例えば、BASF社ジョンソンポリマー社製スチレン-アクリル酸樹脂ジョンクリルシリーズなどが挙げられる。水系顔料インキに含まれる顔料としては、従来既知のものが使用できる。水系顔料インキに含まれる黒色の顔料としては、ファーネス法、チャネル法で製造されたカーボンブラックが挙げられる。例えば、これらのカーボンブラックであって、一次粒子径が11~40nm、BET法による比表面積が50~400m2/g、揮発分が0.5~10質量、pH値が2~10等の特性を有するものが好適である。このような特性を有する市販品としては下記のものが挙げられる。例えば、No.33、40、45、52、900、2200B、2300、MA7、MA8、MCF88以上、三菱化学製、RAVEN1255コロンビアンカーボン製、REGAL330R、400R、660R、MOGULL、ELFTEX415以上、キャボット製、Nipex90、Nipex150T、Nipex160IQ、Nipex170IQ、Nipex75、Printex85、Printex95、Printex90、Printex35、PrintexU以上、エボニックデグサ製等があり、何れも好ましく使用することができる。水系顔料インキに含まれるイエローの顔料としては、例えば、C.I.PigmentYellow1、2、3、12、13、14、16、17、20、24、74、83、86、93、94、95、109、110、117、120、125、128、137、138、139、147、148、150、151、154、155、166、168、180、185、213等が挙げられる。水系顔料インキに含まれるマゼンタの顔料としては、例えば、C.I.PigmentRed5、7、9、12、31、48、49、52、53、57、97、112、122、147、149、150、168、177、178、179、202、206、207、209、238、242、254、255、269、C.I.PigmentViolet19、23、29、30、37、40、50等が挙げられる。水系顔料インキに含まれるシアンの顔料としては、例えば、C.I.PigmentBlue1、2、3、15:3、15:4、16、22、C.I.VatBlue4、6等が挙げられる。水系顔料インキに含まれる顔料としては、上記以外の色の顔料、及び自己分散型顔料等も使用することができる。これらの顔料は、各色インキにおいて、1種のみを用いてもよいし、2種以上を併用してもよい。水系顔料インキに含まれる顔料の含有量としては、インキ中に、重量比で、0.1~20重量、より好ましくは0.1~12重量の範囲である。インキに含まれる好適な媒体は、水及び水溶性溶剤の混合溶媒であるが、水としては、種々のイオンを含有する一般の水ではなく、イオン交換水脱イオン水を使用するのが好ましい。水と混合して使用される水溶性溶剤としては、グリコールエーテル類、ジオール類が良く、中でもポリアルキレングリコールモノアルキルエーテル、炭素数3~6のアルカンジオールが効果的である。これらの溶剤は紙への浸透が非常に速い。コート紙やアート紙といった溶媒の吸収性の低い基材に対しても、浸透が速い。そのため、印字の際の乾燥が速く、正確な印字を実現することができる。また、沸点が高いため、保湿剤としての働きは十分である。グリコールエーテル類の具体例としては、エチレングリコールモノエチルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノペンチルエーテル、ジエチレングリコールモノヘキシルエーテル、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノブチルエーテル、プロピレングリコールモノプロピルエーテル、プロピレングリコールモノブチルエーテル、ジプロピレングリコールモノメチルエーテル、トリプロピレングリコールモノメチルエーテル等が挙げられる。ジオール類の具体例としては、1,2-プロパンジオール、1,3-プロパンジオール、1,2-ブタンジオール、1,3-ブタンジオール、1,2-ペンタンジオール、1,5-ペンタンジオール、1,2-ヘキサンジオール、1,6-ヘキサンジオール、2-メチル-2,4-ペンタンジオール等が挙げられる。この中でも効果が高いのは、ジエチレングリコールモノブチルエーテル、ジエチレングリコールモノヘキシルエーテル、トリエチレングリコールモノメチルエーテル、1,2-プロパンジオール、1,2-ブタンジオール、1,3-ブタンジオール、1,2-ヘキサンジオール、2-メチル-2,4-ペンタンジオールである。これらの溶剤は単独で使用しても良く、複数を混合して使用することもできる。さらに印刷する基材の種類によっては、その溶解性の向上を目的に、2-ピロリドン、N-メチルピロリドン、N-エチルピロリドン、N-メチルオキサゾリジノン、N-エチルオキサゾリジノンなどの水溶性の含窒素複素環化合物を添加することもできる。上記したような水溶性有機溶剤のインキ中における含有量は、一般的には、インキの全質量の3質量以上60質量以下の範囲であり、より好ましくは3質量以上50質量以下の範囲である。また、水の含有量としては、インキの全質量の10質量以上90質量以下、更に好ましくは、30質量以上80質量以下の範囲である。水系顔料インキは水性のエマルジョンを含有することもできる。水性のエマルジョンを含有することで、インキ粘度をあまり上昇させずに、印字した塗膜の耐性を向上させることができる。これにより、耐水性、耐溶剤性、耐擦過性などが向上する。水溶性の樹脂を添加しても、ある程度耐性の向上は期待できるが、インキの粘度が上昇してしまう傾向にある。インクジェットインキの場合、ノズルからインキを吐出できる粘度には好適な範囲があり、あまり粘度が高いとインキを吐出することができなくなることがあるため、粘度の上昇を抑えることは重要である。上記したような水性のエマルジョンのインキ中における含有量は、エマルジョンの固形分濃度で、インキの全重量の2~30重量の範囲が好ましく、3~20重量の範囲がより好ましい。以下、実施例により、本発明を更に具体的に説明する。なお、実施例中、部は、重量部を、は、重量を、それぞれ表す。<既架橋ビニル系エマルジョンの合成>合成例1攪拌機、温度計、滴下ロート、還流器を備えた反応容器に、イオン交換水136.2部、界面活性剤としてRA-9607日本乳化剤株製の24水溶液1.6部、及び緩衝剤として重曹0.13部を仕込んだ。別途、ジアリルフタレート0.5部、メタクリル酸40部、エチルアクリレート30部、ブチルアクリレート29.5部、イオン交換水80部、及び界面活性剤として前述のRA-9607の24濃度の水溶液6.4部を混合し、プレエマルジョンを調整した。次に、プレエマルジョンのうちの5を、上記の反応容器に加えた。反応容器の内温を75°Cに昇温し十分に窒素置換した後、過硫酸カリウムの5濃度の水溶液6部の10つまり、0.6部を添加し重合を開始した。反応系内を75°Cで5分間保持した後、内温を75~80°Cに保ちながらプレエマルジョンの残りと過硫酸カリウムの5濃度の水溶液の残りつまり、5.4部を2時間かけて滴下し、更に2時間攪拌を継続した。固形分濃度測定にて重合率が98を超えたことを確認後、温度を30°Cまで冷却した。イオン交換水で固形分濃度を30に調整してビニル系エマルジョンを得た。なお、固形分濃度は、150°C-20分の条件下、熱風オーブンで乾燥し、その残分により求めた。合成例2~25表1に示す単量体組成で、合成例1と同様の方法で合成し、合成例2~25のビニル系エマルジョンを得た。合成例1~25で得られたビニル系エマルジョンについて、以下の方法により、酸価、ガラス転移温度Tg、体積平均粒子径、粘度、SP値、表面張力を測定した。結果を表1に示す。<酸価>共栓三角フラスコ中にビニル系エマルジョン約1gを精密に量り採り、トルエン/エタノール容積比:トルエン/エタノール=2/1混合液100mlを加えて溶解した。これに、フェノールフタレイン試液を指示薬として加え、30秒間保持した後、溶液が淡紅色を呈するまで0.1Nアルコール性水酸化カリウム溶液で滴定した。乾燥状態の樹脂の値として、酸価mgKOH/gを次式により求めた。酸価mgKOH/g={5611×a×F/S}/不揮発分濃度/100ただし、S:試料の採取量ga:0.1Nアルコール性水酸化カリウム溶液の消費量mlF:0.1Nアルコール性水酸化カリウム溶液の力価<Tg>ビニル系エマルジョンのガラス転移温度を、Fox法T.G.Fox,Phys.Rev.,86,6521952を用いて、計算により求めた。<体積平均粒子径>ビニル系エマルジョンを200~1000倍に水希釈した。該希釈液約5mlを測定装置[株日機装製マイクロトラック]のセルに注入し、水及び樹脂の屈折率条件を入力後、測定した。この時、得られた体積粒子径分布データヒストグラムのピークを体積平均粒子径とした。<粘度>ガラス瓶中にて、ビニル系エマルジョンの固形分濃度が10重量になるようにイオン交換水を加えて調整し、振動式粘度計セコニック社製VM-10Aにて1分後の粘度を測定した。<SP値>既架橋ビニル系エマルジョンの樹脂粒子のSP値をFedor法により求めた。具体的には、R.F.Fedor,Polym.Eng.Sci.,1421471974の記載に基づき、計算した。<表面張力>既架橋ビニル系エマルジョンの樹脂粒子の表面張力をMacleod-Sugden法により求めた。具体的には、Maclead,Trans,FaradaySoc.,19,381923の記載に基づき、計算した。<インクジェットインキの調整>シアン顔料東洋インキ製造社製リオノールブルー735115部、アクリル樹脂系顔料分散剤BASF社ジョンソンポリマー社製ジョンクリル680内容:スチレン-アクリル酸共重合体1.5部、グリセリン5.0部、イオン交換水78.5部をサンドミルにて2時間分散し、水性の顔料分散体を得た。得られた顔料分散体を含む下記の成分をディスパーで撹拌、混合した後、孔径0.45μmのニトロセルロース製メンブランフィルターで濾過し、青色インキ組成物を得た。顔料分散体20部グリセリン10部1,3-プロパンジオール5部アクリル樹脂エマルジョン2.3部日本ポリマー社製F-157、固形分濃度40イオン交換水62.7部<インクジェットインキ受容層形成用コート剤の調製、印刷物の作成>実施例1合成例1で得られたビニル系エマルジョン100部に、イオン交換水200部を配合し、固形分濃度10のインクジェットインキ受容層形成用コート剤を調製した。このコート剤を、コート紙[王子製紙株製、OKトップコートプラス]に、ワイヤーバーNo.2によって塗工し、60°Cの熱風オーブンで2分間乾燥して、インクジェットインキ受容層を積層した記録媒体を作製した。次に、上記の青色インキ組成物をインクジェットプリンターエプソン社製PM-750Cのカートリッジに充填して、パターン印刷を行い、評価用印刷物を作製した。実施例2~17、実施例21~24、比較例1~4実施例1において、合成例1のエマルジョンを表2に示すエマルジョンに変えた他は同様にして、評価用印刷物を作製した。実施例18~20実施例1において、合成例1のエマルジョンを表2に示すエマルジョンの混合物数字は固形分の重量比に変えた他は同様にして、評価用印刷物を作製した。表2に、白抜け白スジ、乾燥性、及び耐水性の評価結果を示す。以下に具体的な評価方法を説明する。<白抜け白スジ>印字率100のベタ印刷部において、目視で評価し、明らかに白抜け白スジが発生しているものを×、若干白抜け白スジが発生しているものを△、白抜け白スジがないものを○とした。特に、白抜け白スジがない上に、濃度ムラがなく均一なベタ印刷部が得られているものを◎とした。<乾燥性>印刷直後に、印字率200のベタ印刷部に、コピー用紙を指で押し当てて、色の転移が見られるものを×、わずかに色の転移が見られるものを△、色の転移が見られないものを○とした。<耐水性>印字率100のベタ印刷部に、水をスポイトで一滴垂らし、1分後に水をティッシュペーパーでふき取った後、目視で評価し、インキがとれてなくなっているものを×、インキがわずかにとれているものを△、変化がないものを○とした。特に、目視での変化がなかったものの中で、さらに、水で濡らした綿棒で5回こすっても、目視での変化がないものを◎とした。表2に示すように、実施例1~24の本願発明のインキ受像層形成用コート剤によると、白スジ白抜けがほとんどなく、乾燥性及び耐水性が優れる。中でも、単量体Cとして芳香族基を有する単量体を用いた実施例9、18~21、23及び24のインキ受像層形成用コート剤によると、耐水性が非常に優れる。さらに、これらの中でも、単量体Cとして芳香族系の単量体を用いたエマルジョンと、単量体Cとして芳香族系以外の単量体のみを用いたエマルジョンとを併用する実施例18~20によると、白スジ白抜け試験において非常に優れる。これに対して、単量体Aを用いない比較例1のインキ受像層形成用コート剤によると、耐水性が非常に劣る。また、単量体Bを用いない比較例2及び4のインキ受像層形成用コート剤によると、白スジ白抜けの発生が多い。さらに、単量体Cを用いない比較例3のインキ受像層形成用コート剤によると、白スジ白抜けの発生が多く、乾燥性が劣る。"